(57)【要約】【課題】印刷用コート紙の色合いを有し、印刷画質に優れ、コックリングの発生が抑制された校正用インクジェット記録用紙を提供する。【解決手段】支持体とインク受理層を有する校正用インクジェット記録用紙において、支持体が日本の経済産業省・生産動態統計調査・紙月報において品目「印刷・情報用紙／塗工印刷用紙／コート紙」に分類されるコート紙であり、インク受理層がアルミナ水和物とバインダーを含有し、インク受理層の片面あたり乾燥固形分の塗工量が１０ｇ／ｍ２以上２５ｇ／ｍ２以下であり、支持体とインク受理層の間に遮蔽層を有し、遮蔽層が、カオリン、炭酸カルシウム、バインダーおよびインク受理層中のバインダーに対する架橋剤を含有し、遮蔽層の片面あたり乾燥固形分の塗工量が３ｇ／ｍ２以上８ｇ／ｍ２以下であり、遮蔽層における、カオリンおよび炭酸カルシウムの含有量（Ａ）とバインダーの含有量（Ｂ）との含有質量比（Ｂ／Ａ）が、３／５以上９／１０以下の範囲であることを特徴とする校正用インクジェット記録用紙によって達成される。【選択図】なし【特許請求の範囲】
【請求項１】
支持体とインク受理層を有する校正用インクジェット記録用紙において、支持体が、日本の経済産業省・生産動態統計調査・紙月報における品目「印刷・情報用紙／塗工印刷用紙／コート紙」に分類されるコート紙であり、インク受理層がアルミナ水和物とバインダーを含有し、インク受理層の片面あたり乾燥固形分の塗工量が１０ｇ／ｍ２以上２５ｇ／ｍ２以下であり、支持体とインク受理層の間に遮蔽層を有し、遮蔽層が、カオリン、炭酸カルシウム、バインダーおよびインク受理層中のバインダーに対する架橋剤を含有し、遮蔽層の片面あたり乾燥固形分の塗工量が３ｇ／ｍ２以上８ｇ／ｍ２以下であり、遮蔽層における、カオリンおよび炭酸カルシウムの含有量（Ａ）とバインダーの含有量（Ｂ）との含有質量比（Ｂ／Ａ）が、３／５以上９／１０以下の範囲であることを特徴とする校正用インクジェット記録用紙。
【発明の詳細な説明】
【技術分野】
【０００１】
印刷物をシミュレーションする校正用インクジェット記録用紙に関する。
【背景技術】
【０００２】
印刷原稿のデジタル化に伴い、デザイン・制作段階、プリプレス段階、プレス段階の各工程で、最終的な印刷物の仕上がりをシミュレーションする必要がある。カラーマネージメントされた各種データを、プリンタを使って印刷し、仕上がりをシミュレーションするプリンタプルーフが知られている（例えば、非特許文献１参照）。特に、インクジェットプリンタが、筐体のコンパクトさ、価格、インク色増加に伴う色域の広さなどの理由によりプリンタプルーフに使用されている。
【０００３】
日本の経済産業省・生産動態統計調査・紙月報における品目「印刷・情報用紙／塗工印刷用紙／コート紙・軽量コート紙」に分類されるコート紙がある。コート紙は、カタログ、パンフレット、雑誌や冊子、ポスター、広告、ＰＯＰなど多くの商業印刷物に使用されている。これら商業印刷物は、有効期間が短く、掲示の交換頻度が高い。これら商業印刷物は、絵画作品やアート作品の印刷物のように印刷実機によるシミュレーションをする時間的およびコスト的に余裕がない。また、企業やクライアントの印刷物に対する要望から、これら商業印刷物は、品質に拘らない安価なチラシのようにシミュレーションを必要としない印刷物でもない。従って、これら商業印刷物は、プリンタプルーフに好適である。
【０００４】
インクジェットプリンタを用いるプリンタプルーフのためのインクジェット記録用紙が公知である。支持体上に少なくとも１層以上のインク受理層を有するインクジェット記録シートにおいて、インク受理層の何れか１層に少なくとも２種類以上の着色剤と１種類以上の蛍光増白剤を含有し、且つ記録シートの校正対象印刷用紙に対するＪＩＳ  Ｚ８７３０で規定される明度指数（Ｌ＊）および知覚色度指数（ａ＊、ｂ＊）の差の絶対値が、それぞれ１．５以下である校正用インクジェット記録シートが開示されている（例えば、特許文献１参照）。支持体上に吸水性無機顔料、ラテックス、ホウ酸またはその塩からなる下層と、サブミクロン顔料、ポリビニルアルコールからなる上層を塗工されてなる校正用インクジェット記録媒体が開示されている（例えば、特許文献２参照）。本印刷を行う製版印刷用紙、またはこれと白色度および光沢度が実質上同一の紙の表面に、顔料とバインダーを含むインク受容層を形成した紙のインク受容層にインクジェット印刷して製版印刷用プルーフの作成方法が開示されている（例えば、特許文献３参照）。
【０００５】
一方、インクジェットプリンタによる印刷中または印刷後における用紙のコックリングを抑制し、インク吸収性に優れるインクジェット記録体として、支持体の少なくとも片面に、インク溶媒吸収遅延層及び記録層を有するインクジェット記録体であって、支持体と記録層の間に設けられるインク溶媒吸収遅延層は、平均粒子径が１．５μｍ以下である平板状顔料と水分散性ラテックスバインダーを、平板状顔料１００質量部に対して水分散性ラテックスバインダー１００〜２０００質量部の比率で含有するインクジェット記録体が開示されている（例えば、特許文献４参照）。
【先行技術文献】
【特許文献】
【０００６】
【特許文献１】特開２００１−２０５９２３号公報
【特許文献２】特開２００８−３０４１５号公報
【特許文献３】特開２００２−１２０４５１号公報
【特許文献４】特開２０１１−４２０６２号公報
【非特許文献】
【０００７】
【非特許文献１】ＭＤ研究会・ＤＴＰＷＯＲＬＤ編集部、「ＤＴＰＷＯＲＬＤ別冊  図解カラーマネージメント実践ルールブック２００５−２００６」、１０８頁−１０９頁、２００５年８月２６日、株式会社ワークスコーポレーション発行
【発明の概要】
【発明が解決しようとする課題】
【０００８】
特許文献１および特許文献２に記載されるが如くの用紙はインクジェットプリンタ専用紙である。従って、これらの用紙は、印刷色を再現するものの、色相や面質などのＡ２コート紙の質感を再現するまでに至っていない。特許文献３に記載されるが如くの用紙は、本印刷を行う製版印刷用紙の表面に顔料とバインダーを含むインク受容層を形成するために、印刷色やＡ２コート紙の質感を再現することが可能であるものの、インクジェットインクの溶媒によって製版印刷用紙がコックリングを発生し、印刷物の見栄えが悪くなる場合がある。また、コックリングが著しい場合は、印刷中にプリンタのインクヘッドに接触し、印刷不良をもたらす場合がある。
【０００９】
特許文献４に記載されるが如くの用紙は、コックリングが抑制されるものの、校正に使用されるインクジェット記録用紙を示唆するものではなく、コート紙を支持体とし、校正用途における質感を再現するという課題を解決していない。
【００１０】
本発明の目的は、カタログ、パンフレット、雑誌や冊子、ポスター、広告、ＰＯＰなど多くの商業印刷物に使用されているコート紙の商業印刷物に対して、校正用途のインクジェット記録用紙を提供することである。さらに本発明の課題は、コックリングの発生が抑制され、コート紙の色相、面質および印刷色を再現することができ、インク吸収性に優れる校正用インクジェット記録用紙を提供することである。
【課題を解決するための手段】
【００１１】
本発明の上記の目的は、支持体とインク受理層を有する校正用インクジェット記録用紙において、支持体が、日本の経済産業省・生産動態統計調査・紙月報における品目「印刷・情報用紙／塗工印刷用紙／コート紙・軽量コート紙」に分類されるコート紙であり、インク受理層がアルミナ水和物とバインダーを含有し、インク受理層の片面あたり乾燥固形分の塗工量が１０ｇ／ｍ２以上２５ｇ／ｍ２以下であり、支持体とインク受理層の間に遮蔽層を有し、遮蔽層が、カオリン、炭酸カルシウム、バインダーおよびインク受理層中のバインダーに対する架橋剤を含有し、遮蔽層の片面あたり乾燥固形分の塗工量が３ｇ／ｍ２以上８ｇ／ｍ２以下であり、遮蔽層における、カオリンおよび炭酸カルシウムの含有量（Ａ）とバインダーの含有量（Ｂ）との含有質量比（Ｂ／Ａ）が、３／５以上９／１０以下の範囲であることを特徴とする校正用インクジェット記録用紙によって達成される。
【発明の効果】
【００１２】
本発明により、カタログ、パンフレット、雑誌や冊子、ポスター、広告、ＰＯＰなど多くの商業印刷物に使用されているコート紙の印刷物に対して、校正用途のインクジェット記録用紙を提供することができる。さらに、コックリングの発生が抑制され、コート紙の色相、面質および印刷色を再現することができ、インク吸収性に優れる校正用インクジェット記録用紙を提供することができる。
【発明を実施するための形態】
【００１３】
以下、本発明の校正用インクジェット記録用紙について、詳細に説明する。
【００１４】
本発明において、支持体は、日本の経済産業省・生産動態統計調査・紙月報における品目「印刷・情報用紙／塗工印刷用紙／コート紙・軽量コート紙」に分類されるコート紙である。かかるコート紙は、上質紙に対して両面合わせて塗工量が１５ｇ／ｍ２以上４０ｇ／ｍ２未満の範囲である塗工紙であって、所謂紙卸商分野において「Ａ２コート紙」に称される塗工紙である。
【００１５】
本発明において、校正用インクジェット記録用紙は、支持体の少なくとも片面にインク受理層を有する。インク受理層の片面あたりの乾燥固形分の塗工量が１０ｇ／ｍ２以上２５ｇ／ｍ２以下の範囲である。塗工量が１０ｇ／ｍ２未満であるとインク吸収性が不足し、校正用途に適する十分な印刷画質が得られない。塗工量が２５ｇ／ｍ２を超えるとインク受理層の透明性が低下し、支持体の色相や面質を再現できない。
【００１６】
本発明において、インク受理層は、アルミナ水和物とバインダーを有する。これにより、インク受理層は支持体の色相や面質を再現できる。アルミナ水和物以外の顔料、例えば、軽質炭酸カルシウム、重質炭酸カルシウム、アルミナ、サチンホワイト、クレー、タルク、酸化チタン、非晶質合成シリカ、気相法シリカ、コロイダルシリカ、カオリン、焼成カオリン、酸化亜鉛、活性白土、珪藻土、レーキ、プラスチックピグメントなどを多用すると、支持体の色相や面質を再現できない。インク受理層の塗工量を減少させることで支持体の色相や面質は再現可能になるが、インク吸収性が得られない。アルミナ水和物は、インク受理層に含まれる総顔料の８０質量％以上の範囲が好ましい。これにより、一層良好に、支持体の色相や面質を再現でき且つインク吸収性を得ることができる。
【００１７】
アルミナ水和物は、一般式Ａｌ２Ｏ３・ｎＨ２Ｏとして表すことができる。アルミナ水和物は、組成や結晶形態の違いにより、ジプサイト、バイアライト、ノルストランダイト、ベーマイト、ベーマイトゲル（擬ベーマイト）、ジアスポア、無定形非晶質等に分類される。上記の式中、ｎの値が１である場合はベーマイト構造のアルミナ水和物を表し、ｎが１超３未満である場合は擬ベーマイト構造のアルミナ水和物を表し、ｎが３以上では非晶質構造のアルミナ水和物を表す。本発明において、アルミナ水和物は、少なくともｎが１超３未満である擬ベーマイト構造のアルミナ水和物が好ましい。
【００１８】
本発明において、インク受理層の塗工液を調製する際に、あらかじめアルミナ水和物と種々の酸類とを水中に混合する分散液を用いてアルミナ水和物を分散安定化することができる。このような酸類としては、硝酸、塩酸、臭化水素酸、アミド硫酸、酢酸、蟻酸、塩化第二鉄、塩化アルミニウム等を挙げることができるが、本発明はこれらに限定されるものではない。
【００１９】
本発明に用いられるアルミナ水和物は、アルミニウムイソプロポキシド等のアルミニウムアルコキシドの加水分解、アルミニウム塩のアルカリによる中和、アルミン酸塩の加水分解等公知の方法によって製造することができる。また、アルミナ水和物の粒子径、細孔径、細孔容積、比表面積等の物性は、析出温度、熟成温度、熟成時間、液のｐＨ、液の濃度、共存化合物等の条件によって制御することができる。
【００２０】
アルコキシドからアルミナ水和物を製造する方法としては、例えば、特開昭５７−８８０７４号公報、同６２−５６３２１号公報、特開平４−２７５９１７号公報、同６−６４９１８号公報、同７−１０５３５号公報、同７−２６７６３３号公報、米国特許第２，６５６，３２１号明細書等に記載されるアルミニウムアルコキシドを加水分解する方法がある。これらのアルミニウムアルコキシドとしてはイソプロポキシド、２−ブトキシド等を挙げることができる。
【００２１】
インク受理層のバインダーは、従来公知の水分散性バインダーまたは水溶性バインダーを用いることができる。水分散性バインダーとしては、例えば、スチレン−ブタジエン共重合体またはアクリロニトリル−ブタジエン共重合体などの共役ジエン系共重合体ラテックス、アクリル酸エステルまたはメタクリル酸エステルの重合体あるいはメチルメタクリレート−ブタジエン共重合体などのアクリル系共重合体ラテックス、エチレン−酢酸ビニル共重合体、塩化ビニル−酢酸ビニル共重合体などのビニル系共重合体ラテックス、ポリウレタン樹脂ラテックス、アルキド樹脂ラテックス、不飽和ポリエステル樹脂ラテックス、またはこれらの各種共重合体のカルボキシル基などの官能基含有単量体による官能基変性共重合体ラテックス、あるいはメラミン樹脂、尿素樹脂などの熱硬化合成樹脂を挙げることができる。水溶性バインダーとしては、例えば、酸化澱粉、エーテル化澱粉、リン酸エステル化澱粉などの澱粉誘導体、メチルセルロース、カルボキシメチルセルロース、ヒドロキシエチルセルロースなどのセルロース誘導体、ポリビニルアルコールまたはシラノール変性ポリビニルアルコールなどのポリビニルアルコール誘導体、カゼイン、ゼラチンまたはそれらの変性物、大豆蛋白、プルラン、アラビアゴム、カラヤゴム、アルブミンなどの天然高分子樹脂またはこれらの誘導体、ポリアクリル酸ソーダ、ポリアクリルアミド、ポリビニルピロリドンなどのビニルポリマー、アルギン酸ソーダ、ポリプロピレングリコール、ポリエチレングリコール、無水マレイン酸またはその共重合体などを挙げることができる。これらを水分散性バインダーまたは水溶性バインダーから単独または２種以上を併用してインク受理層に含有することができる。インク受理層のバインダーは、後述の遮蔽層の架橋剤との反応性やバインダー被膜の透明性の点から、ポリビニルアルコールまたはその誘導体が好ましい。
【００２２】
インク受理層における総顔料１００質量部に対してバインダーは、インク吸収性の点で、３質量部以上２０質量部以下の範囲が好ましい。
【００２３】
本発明において、校正用インクジェット記録用紙は、支持体とインク受理層との間に遮蔽層を有する。遮蔽層は、ある程度インク吸収性を有しつつ、印刷中または印刷後にインクジェットインクのインク溶媒が支持体に到着時間および量を緩和する機能（以下、「遮蔽」という）を有する層であり、且つ支持体の色相や面質の再現を阻害しない層である。本発明において、遮蔽層は、片面あたり乾燥固形分の塗工量が３ｇ／ｍ２以上８ｇ／ｍ２以下の範囲である。３ｇ／ｍ２未満であると遮蔽が不十分となり、８ｇ／ｍ２を超えると支持体の色相や面質の再現が悪くなる。
【００２４】
本発明において、遮蔽層は、カオリン、炭酸カルシウムおよびバインダーを含有する。また、遮蔽層における、カオリンおよび炭酸カルシウムの含有量（Ａ）とバインダーの含有量（Ｂ）との含有質量比（Ｂ／Ａ）が、３／５以上９／１０以下の範囲である。顔料がカオリンおよび炭酸カルシウム以外であると、遮蔽が不十分となるかあるいは支持体の色相や面質の再現が悪くなる。また、カオリンおよび炭酸カルシウムの含有量（Ａ）とバインダーの含有量（Ｂ）との含有質量比（Ｂ／Ａ）が上記範囲外であると、遮蔽が不十分となるかあるいは支持体の色相や面質の再現が悪くなる。
【００２５】
遮蔽層におけるカオリン／炭酸カルシウムの質量比は、遮蔽とインク吸収性の点から、２／３〜３／１の範囲が好ましい。さらに、カオリンおよび炭酸カルシウムは、遮蔽層中の総顔料の８０質量％以上の範囲が好ましい。
【００２６】
遮蔽層のバインダーは、従来公知の水分散性バインダーまたは水溶性バインダーを用いることができる。水分散性バインダーとしては、例えば、スチレン−ブタジエン共重合体またはアクリロニトリル−ブタジエン共重合体などの共役ジエン系共重合体ラテックス、アクリル酸エステルまたはメタクリル酸エステルの重合体あるいはメチルメタクリレート−ブタジエン共重合体などのアクリル系共重合体ラテックス、エチレン−酢酸ビニル共重合体、塩化ビニル−酢酸ビニル共重合体などのビニル系共重合体ラテックス、ポリウレタン樹脂ラテックス、アルキド樹脂ラテックス、不飽和ポリエステル樹脂ラテックス、またはこれらの各種共重合体のカルボキシル基などの官能基含有単量体による官能基変性共重合体ラテックス、あるいはメラミン樹脂、尿素樹脂などの熱硬化合成樹脂を挙げることができる。水溶性バインダーとしては、例えば、酸化澱粉、エーテル化澱粉、リン酸エステル化澱粉などの澱粉誘導体、メチルセルロース、カルボキシメチルセルロース、ヒドロキシエチルセルロースなどのセルロース誘導体、ポリビニルアルコールまたはシラノール変性ポリビニルアルコールなどのポリビニルアルコール誘導体、カゼイン、ゼラチンまたはそれらの変性物、大豆蛋白、プルラン、アラビアゴム、カラヤゴム、アルブミンなどの天然高分子樹脂またはこれらの誘導体、ポリアクリル酸ソーダ、ポリアクリルアミド、ポリビニルピロリドンなどのビニルポリマー、アルギン酸ソーダ、ポリプロピレングリコール、ポリエチレングリコール、無水マレイン酸またはその共重合体などを挙げることができる。これらを水分散性バインダーまたは水溶性バインダーから単独または２種以上を併用して遮蔽層に含有することができる。バインダーは、インク溶媒の遮蔽の点から、水分散性バインダーが好ましい。特に、スチレン−ブタジエン共重合体が好ましい。
【００２７】
本発明において、遮蔽層は、インク受理層中のバインダーに対する架橋剤を含有する。遮蔽層が架橋剤を含有すると、その上に塗工されるインク受理層のバインダーを架橋し、インク受理層に発生する亀裂を抑制することができる。亀裂発生を抑制することで、光散乱を軽減し、支持体の色相や面質の再現を高めることができる。
【００２８】
架橋剤は、例えば、ホウ素化合物、ホルムアルデヒド、グリオキザール、スクシンアルデヒド、グルタルアルデヒド、ジアルデヒドスターチ、植物ガムのジアルデヒド誘導体等のアルデヒド化合物、ジアセチル、１，２−シクロペンタンジオン、３−ヘキセン−２，５−ジオン等のケトン化合物、ビス（２−クロロエチル）尿素、ビス（２−クロロエチル）スルホン、２，４−ジクロロ−６−ヒドロキシ−ｓ−トリアジン・ナトリウム塩等の活性ハロゲン化合物、ジビニルスルホン、１，３−ビス（ビニルスルホニル）−２−プロパノール、Ｎ，Ｎ′−エチレンビス（ビニルスルホニルアセタミド）、ジビニルケトン、１，３−ビス（アクリロイル）尿素、１，３，５−トリアクリロイル−ヘキサヒドロ−ｓ−トリアジン等の活性ビニル化合物、エチレングリコールジグリシジルエーテル、プロピレングリコールジグリシジルエーテル、ポリエチレングリコールジグリシジルエーテル、ジグリセリンポリグリシジルエーテル、スピログリコールジグリシジルエーテル、フェノール樹脂のポリグリシジルエーテル等のエポキシ化合物、ジメチロール尿素、メチロールジメチルヒダントイン等のＮ−メチロール化合物、トリメチロールメラミン、アルキル化メチロールメラミン、ベンゾグアナミン、メラミン等のメラミン化合物、１，６−ヘキサメチレンジイソシアネート、キシリレンジイソシアネート等のイソシアネート化合物、アジリジン化合物、カルボジイミド化合物、１，６−ヘキサメチレン−Ｎ，Ｎ′−ビスエチレン尿素等のエチレンイミノ化合物、ムコクロル酸、ムコフェノキシクロル酸等のハロゲン化カルボキシアルデヒド化合物、２，３−ジヒドロキシジオキサン等のジオキサン化合物、乳酸チタン、硫酸アルミ、ポリ塩化アルミニウム、クロム明ばん、カリ明ばん、酢酸ジルコニル、酢酸クロム等の金属含有化合物、テトラエチレンペンタミン等のポリアミン化合物、アジピン酸ジヒドラジド等のヒドラジド化合物、オキサゾリン基を２個以上含有する低分子またはポリマー、多価酸の無水物、酸クロリド、ビススルホナート化合物、活性エステル化合物等を挙げることができる。これらを単独あるいは２種以上を組合せて用いることができる。架橋剤は、反応性の点からホウ素化合物が好ましい。
【００２９】
ホウ素化合物は、ホウ酸化合物またはホウ酸塩化合物が好ましく、例えば、硼砂、硼酸、硼酸塩（例えば、オルト硼酸塩、ＩｎＢＯ３、ＳｃＢＯ３、ＹＢＯ３、ＬａＢＯ３、Ｍｇ３（ＢＯ３）２、Ｃｏ３（ＢＯ３）２、二硼酸塩、例えば、Ｍｇ２Ｂ２Ｏ５、Ｃｏ２Ｂ２Ｏ５、メタ硼酸塩、例えば、ＬｉＢＯ２、Ｃａ（ＢＯ２）２、ＮａＢＯ２、ＫＢＯ２、四硼酸塩、例えば、Ｎａ２Ｂ４Ｏ７・１０Ｈ２Ｏ、五硼酸塩、例えば、ＫＢ５Ｏ８・４Ｈ２Ｏ）等である。中でも、インク受理層塗工時の亀裂発生を抑制する点から、硼砂、硼酸、オルト硼酸塩が好ましい。
【００３０】
本発明において、インク受理層および遮蔽層は、支持体の片面に設けることまたは両面に設けることのいずれでもよい。インク受理層は単層または２層以上であってもよい。本発明において、支持体の色相や面質の再現の点から、単層が好ましい。
【００３１】
本発明のインク受理層または遮蔽層は、必要に応じて、製紙分野で一般的に用いられる各種添加剤、例えば、染料定着剤、顔料分散剤、増粘剤、流動性改良剤、消泡剤、抑泡剤、離型剤、発泡剤、浸透剤、紫外線吸収剤、酸化防止剤、防腐剤、防バイ剤、耐水化剤、湿潤紙力増強剤、乾燥紙力増強剤などを適宜含有させることができる。
【００３２】
本発明において、インク受理層または遮蔽層を設ける方法は、各層の塗工液をコーターによって塗工する方法であって、オンマシンコーター、オフマシンコーターのいずれでもよい。例えば、従来公知のエアナイフコーター、カーテンコーター、ダイコーター、ブレードコーター、ゲートロールコーター、バーコーター、ロッドコーター、ロールコーター、ビルブレードコーター、ショートドエルブレードコーター、キャストコーター、サイズプレスなどの各種装置をオンマシンあるいはオフマシンで用いることができる。また、塗工後には、マシンカレンダー、ＴＧカレンダー、スーパカレンダー、ソフトカレンダーなどのカレンダー装置を用いて仕上げることも可能である。
【実施例】
【００３３】
以下、本発明を実施例によりさらに具体的に説明するが、本発明はその主旨を超えない限り、以下の実施例に限定されるものではない。また、実施例において示す質量部、質量％および体積％は、乾燥固形分あるいは実質成分の値を示す。
【００３４】
＜コックリングの評価＞
セイコーエプソン社製インクジェットプリンタ「ＳｕｒｅＣｏｌｏｒ  ＰＸ−Ｈ８０００」でブラックベタを印刷し、印刷部分のコックリングの度合いを目視により官能評価する。本発明において、３または４の評価であれば、コックリングが抑制されているとする。
４：コックリングの発生がなく、良好なレベル。
３：コックリングの発生が僅かであり、実用上問題とならないレベル。
２：コックリングの発生が見られ、実用上問題となるレベル。
１：コックリングが著しく、上手く印刷できないレベル。
【００３５】
＜色相、面質および印刷色の評価＞
Ａ２コート紙とこのＡ２コート紙を支持体とする校正用インクジェット記録用紙とを色相、面質および光沢感について観察する。また、Ａ２コート紙と校正用インクジェット記録用紙とに対して所定の評価画像を印刷し、これら印刷物について印刷色を観察する。校正用インクジェット記録用紙がＡ２コート紙を再現しているか否かを、下記の基準により総合的に官能評価する。印刷物は、Ａ２コート紙に対してＪａｐａｎＣｏｌｏｒ２０１１標準色に準拠し４色オフセット印刷し、校正用インクジェット記録用紙に対してはセイコーエプソン社製インクジェットプリンタ「ＳｕｒｅＣｏｌｏｒ  ＰＸ−Ｈ８０００」を使用する。なお、インクジェットプリンタによる印刷では、ＩＣＣプロファイルによるカラーマネージメント処理を行う。本発明において、４または５の評価であれば、校正用インクジェット記録用紙はＡ２コート紙を再現しているとする。
５：再現する。
４：少なくとも色相、面質、印刷色のいずれかで評価「５」に劣るが、ほぼ再現する。
３：Ａ２コート紙と校正用インクジェット記録用紙とが主に色相の点で再現に劣る。
２：Ａ２コート紙と校正用インクジェット記録用紙とが主に面質の点で再現に劣る。
１：Ａ２コート紙と校正用インクジェット記録用紙とが主に印刷色の点で再現に劣る。
【００３６】
＜インク吸収性の評価＞
セイコーエプソン社製インクジェットプリンタ「ＳｕｒｅＣｏｌｏｒ  ＰＸ−Ｈ８０００」により所定の評価画像を印刷し、校正用インクジェット記録用紙のインク吸収性を、画像の細部の判読性を基準とし次の４段階にて官能評価する。本発明において、３または４の評価であれば、インク吸収性が良好であるとする。
４：印刷部にムラや滲みがなく、良好なレベル。
３：印刷部に若干滲みが確認されるものの、実用上問題ないレベル。
２：印刷部に滲みが認められ、実用上問題となるレベル。
１：印刷部全般に滲みが認められ、上手く印刷できないレベル。
【００３７】
＜校正用インクジェット記録用紙の作製＞
支持体上の片面の表面に、遮蔽層塗工液をバーコーターで塗工・乾燥する。続いて、遮蔽層上に、インク受理層塗工液をエアナイフコーターで塗工・乾燥し、インクジェット記録用紙を作製する。
【００３８】
＜遮蔽層塗工液の調製＞
遮蔽層塗工液は、下記の内容により調製する。
顔料                                              種類と配合部数は表１に記載
バインダー                                        種類と配合部数は表１に記載
架橋剤（硼砂）                                    Ｈ３ＢＯ３換算で１部
上記の内容で配合し、水で混合・分散して、固形分濃度４０質量％に調整する。
【００３９】
＜インク受理層塗工液の調製＞
インク受理層塗工液は、下記の内容により調製する。
顔料                                              種類と配合部数は表１に記載
ポリビニルアルコール（クラレ社製、ＰＶＡ２３５）        配合部数は表１に記載
上記の内容で配合し、水で混合・分散して、固形分濃度２０質量％に調整する。なお、顔料がアルミナ水和物の場合、アルミナ水和物１００部に対し酢酸１部を配合する分散液を調製し、分散液を使用して塗工液を調製する。
【００４０】
【表１】
2014162007.tif 000002
【００４１】
表１において、支持体１はＡ２コート紙グロスである三菱製紙社製のパールコートＮ（坪量１２７．９ｇ／ｍ２）、支持体２はＡ２コート紙マットである三菱製紙社製のニューＶマット（坪量１２７．９ｇ／ｍ２）、支持体３はＡ２コート紙グロスである王子製紙社製のＯＫトップコート＋（坪量１２７．９ｇ／ｍ２）、支持体４はＡ２コート紙マットである王子製紙社製のニューエイジ（坪量１２７．９ｇ／ｍ２）である。
また、表１における、カオリンは白石カルシウム社製のカオブライト、炭酸カルシウムは奥多摩工業社製のタマパールＴＰ−１２１、アルミナ水和物はサソール社製のＤｉｓｐｅｒａｌ  ＨＰ１４、非晶質シリカはトクヤマ社製のファインシールＸ３７Ｂ、コロイダルシリカはグレースジャパン社製のルドックスＣＬ−Ｐである。
また、表１における、ＰＶＡはポリビニルアルコール、ＰＡＥはポリアクリル酸エステルであって日信化学工業社製の２６４１であり、ＳＢＲはスチレン−ブタジエン共重合体であってＪＳＲ社製の０６２３Ｎである。
【００４２】
また、表１に記載する実施例１において、遮蔽層塗工液に架橋剤を配合しない以外は実施例１と同様に行い、比較例１２とする。
【００４３】
各実施例および各比較例の各評価結果を表２に示す。
【００４４】
【表２】
2014162007.tif 000003
【００４５】
表１から、本発明に相当する実施例１〜１３は、コックリングの発生が抑制され、支持体として用いられるＡ２コート紙の色相、面質および印刷色を再現することができ、インク吸収性に優れる校正用インクジェット記録用紙であることが分かる。
【００４６】
本発明の構成を満足しない比較例１〜１２は、本発明の効果が得られない。比較例１２は、インク受理層に多数の亀裂が存在する。亀裂のために、インク吸収性に優れるものの、Ａ２コート紙と面質が異なり、インク溶媒が直ぐに記録用紙の内部まで浸透することでコックリングの発生が認められる。